(57)【要約】【課題】溶剤溶解性に優れ容易に薄膜化できる、有機ＥＬ素子用発光材料として有用な新規なカルバゾール系重合体、発光特性および耐久性に優れた有機ＥＬ素子用発光層を形成できる有機ＥＬ素子用重合体組成物等を提供することにある。【解決手段】カルバゾール系重合体は、下記式（１）で表される繰り返し単位（１）からなる。    【化１】2006306997.tif 000085〔Ｒ1 はアルキル基、アリール基、アラルキル基等を示し、Ｘは−Ｏ−、ジ（メチル）メチレン基、ジ（トリフルオロメチル）メチレン基等を示す。〕  有機ＥＬ素子用重合体組成物は、〔Ａ〕前記カルバゾール系重合体と〔Ｂ〕三重項発光性金属錯体化合物とを含有する。【選択図】なし【特許請求の範囲】
【請求項１】
下記式（１）で表される繰り返し単位（１）からなり、ゲルパーミエーションクロマトグラフィ（ＧＰＣ）により測定したポリスチレン換算重量平均分子量が５００〜５００，０００であることを特徴とするカルバゾール系重合体。
【化１】
2006306997.tif 000080
〔式（１）において、Ｒ1 は置換されていてもよい炭素数１〜３０のアルキル基、置換されていてもよい炭素数６〜３０のアリール基、置換されていてもよい炭素数７〜３０のアラルキル基または下記式（ｉ）で表される基
【化２】
2006306997.tif 000081
（但し、Ｒ2 およびＲ3 は相互に独立に、置換されていてもよい炭素数１〜２０のアルコキシル基、置換されていてもよい炭素数６〜２０のアリーロキシル基、置換されていてもよい炭素数７〜２０のアラルキルオキシ基、置換されていてもよい９−カルバゾイル基、置換されていてもよい３，６−ジフェニル−９−カルバゾイル基または−Ｎ（Ｒ4)（Ｒ5)（但し、Ｒ4 およびＲ5 は相互に独立に、置換されていてもよい炭素数１〜２０のアルキル基、置換されていてもよい炭素数６〜２０のアリール基または置換されていてもよい炭素数７〜２０のアラルキル基を示す。）を示し、Ｘは−Ｏ−、−Ｓ−または下記式（ii）で表される基
【化３】
2006306997.tif 000082
（但し、Ｒ6 およびＲ7 は相互に独立に水素原子、置換されていてもよい炭素数１〜２０のアルキル基、置換されていてもよい炭素数６〜２０のアリール基または置換されていてもよい炭素数７〜２０のアラルキル基を示す。）を示す。〕
【請求項２】
下記式（２）で表される化合物と下記式（３）で表される化合物とを、Ｐｄを含む触媒の存在下で重縮合させることを特徴とする請求項１に記載のカルバゾール系重合体の製造方法。
【化４】
2006306997.tif 000083
〔式（２）において、Ｒ1 は式（１）におけるＲ1 と同義であり、Ｖ1 およびＶ2 は相互に独立に塩素原子、臭素原子、ヨウ素原子またはトリフルオロメタンスルホニルオキシ基を示す。
式（３）において、Ｘは式（１）におけるＸと同義であり、Ｗ1 およびＷ2 は相互に独立にホウ酸から誘導される１価の基を示す。〕
【請求項３】
下記式（４）で表される化合物と下記式（５）で表される化合物とを、Ｐｄを含む触媒の存在下で重縮合させることを特徴とする請求項１に記載のカルバゾール系重合体の製造方法。
【化５】
2006306997.tif 000084
〔式（４）において、Ｒ1 は式（１）におけるＲ1 と同義であり、Ｙ1 およびＹ2 は相互に独立にホウ酸から誘導される１価の基を示す。
式（５）において、Ｘは式（１）におけるＸと同義であり、Ｚ1 およびＺ2 は相互に独立に塩素原子、臭素原子、ヨウ素原子またはトリフルオロメタンスルホニルオキシ基を示す。〕
【請求項４】
〔Ａ〕請求項１に記載のカルバゾール系重合体と〔Ｂ〕三重項発光性金属錯体化合物とを含有することを特徴とする有機エレクトロルミネッセンス素子用重合体組成物。
【請求項５】
請求項４に記載の有機エレクトロルミネッセンス素子用重合体組成物から形成されてなる発光層を有することを特徴とする有機エレクトロルミネッセンス素子。
【請求項６】
請求項４に記載の有機エレクトロルミネッセンス素子用重合体組成物から形成されてなる発光層およびホールブロック層を備えてなることを特徴とする有機エレクトロルミネッセンス素子。
【発明の詳細な説明】
【技術分野】
【０００１】
本発明は、特に有機エレクトロルミネッセンス素子用発光材料として有用な新規なカルバゾール系重合体とその製造方法、当該カルバゾール系重合体を含有する有機エレクトロルミネッセンス素子用重合体組成物および当該有機エレクトロルミネッセンス素子用重合体組成物から形成された発光層を有する有機エレクトロルミネッセンス素子に関する。
【背景技術】
【０００２】
有機エレクトロルミネッセンス素子（以下、「有機ＥＬ素子」ともいう。）は、直流電圧によって駆動することが可能であり、自己発光材料であるために視野角が広くて視認性が高く、応答速度が速いなどの優れた特性を有することから、次世代の表示素子として期待されており、今日その研究が活発に行われている。  このような有機ＥＬ素子としては、陽極と陰極との間に有機材料よりなる発光層が形成された単層構造のものや、陽極と発光層との間に正孔輸送層を有するもの、陰極と発光層との間に電子輸送層を有するものなどの多層構造のものが知られており、これらの有機ＥＬ素子は、いずれも、陰極から注入された電子と陽極から注入された正孔とが、発光層において再結合することによって発光するものである。
【０００３】
有機ＥＬ素子において、発光層や、電子あるいは正孔などの電荷を輸送する電荷輸送層などの機能性有機材料層を形成する方法としては、有機材料を真空蒸着させる乾式法と、有機材料溶液を塗布して乾燥する湿式法が知られている。これらのうち、乾式法は、工程が煩雑で大量生産に適用することが困難であり、また面積の大きい層を形成するには限界がある。これに対して湿式法では、工程が比較的に簡単で大量生産への適用が可能であり、例えばインクジェット法により面積の大きい機能性有機材料層を容易に形成することができるなどの利点を有するため、乾式法に比較して工業的に有利である。
【０００４】
一方、有機ＥＬ素子の発光層には、高い発光効率を有することが要求されており、最近では高い発光効率を実現するために、励起状態である三重項状態の分子などのエネルギーを有機ＥＬ素子の発光に利用することが試みられている。
このような構成を有する有機ＥＬ素子の場合、有機ＥＬ素子の外部量子効率が、従来から限界値と考えられていた５％を超え、８％が可能であることが報告されている（例えば、非特許文献１参照。）。
しかしながら、従来の三重項状態の分子などのエネルギーを利用する有機ＥＬ素子は、発光層が低分子材料で構成され、また蒸着法などの乾式法によって形成されることから、物理的耐久性および熱的耐久性が小さいという問題がある。
【０００５】
さらに、三重項状態の分子などのエネルギーを利用した有機ＥＬ素子として、例えばＩｒ錯体化合物とポリビニルカルバゾールとからなる組成物を用い、発光層を湿式法により形成するものが提案されている（例えば、特許文献１参照。）。しかし、この有機ＥＬ素子は使用寿命が短いという欠点がある。
【０００６】
【非特許文献１】Ａｐｐｌｉｅｄ  Ｐｈｙｓｉｃｓ  Ｌｅｔｔｅｒｓ，１９９９年，第７５巻，ｐ．４
【特許文献１】特開２００１−２５７０７６号公報
【発明の開示】
【発明が解決しようとする課題】
【０００７】
本発明は、以上のような事情に基づいてなされたものであって、その課題は、溶剤に対する溶解性に優れ、容易に薄膜を形成することができる、有機エレクトロルミネッセンス素子用発光材料として有用な新規なカルバゾール系重合体を提供することにある。  本発明の他の課題は、前記カルバゾール系重合体の製造方法を提供することにある。
本発明のさらに他の課題は、発光特性および耐久性に優れた有機ＥＬ素子用発光層を形成できる有機ＥＬ素子用重合体組成物および当該発光層を有する有機ＥＬ素子を提供することにある。
【課題を解決するための手段】
【０００８】
本発明は、第一に、
下記式（１）で表される繰り返し単位（１）からなり、ゲルパーミエーションクロマトグラフィ（ＧＰＣ）により測定したポリスチレン換算重量平均分子量が５００〜５００，０００であることを特徴とするカルバゾール系重合体、からなる。
【０００９】
【化１】
2006306997.tif 000002
〔式（１）において、Ｒ1 は置換されていてもよい炭素数１〜３０のアルキル基、置換されていてもよい炭素数６〜３０のアリール基、置換されていてもよい炭素数７〜３０のアラルキル基または下記式（ｉ）で表される基
【００１０】
【化２】
2006306997.tif 000003
【００１１】
（但し、Ｒ2 およびＲ3 は相互に独立に、置換されていてもよい炭素数１〜２０のアルコキシル基、置換されていてもよい炭素数６〜２０のアリーロキシル基、置換されていてもよい炭素数７〜２０のアラルキルオキシ基、置換されていてもよいＮ−カルバゾイル基、置換されていてもよい３，６−ジフェニル−Ｎ−カルバゾイル基または−Ｎ（Ｒ4)（Ｒ5)（但し、Ｒ4 およびＲ5 は相互に独立に、置換されていてもよい炭素数１〜２０のアルキル基、置換されていてもよい炭素数６〜２０のアリール基または置換されていてもよい炭素数７〜２０のアラルキル基を示す。）を示し、Ｘは−Ｏ−、−Ｓ−または下記式（ii）で表される基
【００１２】
【化３】
2006306997.tif 000004
【００１３】
（但し、Ｒ6 およびＲ7 は相互に独立に水素原子、置換されていてもよい炭素数１〜２０のアルキル基、置換されていてもよい炭素数６〜２０のアリール基または置換されていてもよい炭素数７〜２０のアラルキル基を示す。）を示す。〕
【００１４】
本発明は、第二に、
下記式（２）で表される化合物と下記式（３）で表される化合物とを、Ｐｄを含む触媒の存在下で重縮合させることを特徴とする請求項１に記載のカルバゾール系重合体の製造方法、からなる。
【００１５】
【化４】
2006306997.tif 000005
【００１６】
〔式（２）において、Ｒ1 は式（１）におけるＲ1 と同義であり、Ｖ1 およびＶ2 は相互に独立に塩素原子、臭素原子、ヨウ素原子またはトリフルオロメタンスルホニルオキシ基を示す。
【００１７】
式（３）において、Ｘは式（１）におけるＸと同義であり、Ｗ1 およびＷ2 は相互に独立にホウ酸から誘導される１価の基を示す。〕
【００１８】
本発明は、第三に、
下記式（４）で表される化合物と下記式（５）で表される化合物とを、Ｐｄを含む触媒の存在下で重縮合させることを特徴とする請求項１に記載のカルバゾール系重合体の製造方法、からなる。
【００１９】
【化５】
2006306997.tif 000006
【００２０】
〔式（４）において、Ｒ1 は式（１）におけるＲ1 と同義であり、Ｙ1 およびＹ2 は相互に独立にホウ酸から誘導される１価の基を示す。
【００２１】
式（５）において、Ｘは式（１）におけるＸと同義であり、Ｚ1 およびＺ2 は相互に独立に塩素原子、臭素原子、ヨウ素原子またはトリフルオロメタンスルホニルオキシ基を示す。〕
【００２２】
本発明は、第四に、
前記カルバゾール系重合体と三重項発光性金属錯体化合物とを含有してなることを特徴とする有機ＥＬ素子用重合体組成物、からなる。+
【００２３】
本発明は、第五に、
前記有機ＥＬ素子用重合体組成物から形成されてなる発光層を有することを特徴とする有機ＥＬ素子、からなる。
【００２４】
以下、本発明について詳細に説明する。
カルバゾール系重合体（１）
本発明のカルバゾール系重合体は、前記式（１）で表される繰り返し単位（１）からなる重合体（以下、「カルバゾール系重合体（１）」という。）である。
式（１）において、Ｒ1 の置換されていてもよい炭素数１〜３０のアルキル基の具体例としては、メチル基、エチル基、ｎ−プロピル基、ｉ−プロピル基、ｎ−ブチル基、ｓｅｃ−ブチル基、ｔ−ブチル基、ｎ−ペンチル基、ｎ−ヘキシル基、ｎ−ヘプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−エイコシル基、トリフルオロメチル基、ペンタフルオロエチル基、ヘプタフルオロ−ｎ−プロピル基、ノナフルオロ−ｎ−ブチル基等を挙げることができる。
【００２５】
また、Ｒ1 の置換されていてもよい炭素数６〜３０のアリール基の具体例としては、フェニル基、ｏ−トリル基、ｍ−トリル基、ｐ−トリル基、１−ナフチル基、４−ビフェニル基、ｏ−メトキシフェニル基、ｍ−メトキシフェニル基、ｐ−メトキシフェニル基、ｐ−エトキシフェニル基、ｏ−フルオロフェニル基、ｍ−フルオロフェニル基、ｐ−フルオロフェニル基、ｏ−トリフルオロメチルフェニル基、ｍ−トリフルオロメチルフェニル基、ｐ−トリフルオロメチルフェニル基、パーフルオロフェニル基等を挙げることができる。
【００２６】
また、Ｒ1 の置換されていてもよい炭素数７〜３０のアラルキル基の具体例としては、ベンジル基、フェネチル基、ｏ−メチルベンジル基、ｍ−メチルベンジル基、ｐ−メチルベンジル基、ｏ−メトキシベンジル基、ｍ−メトキシベンジル基、ｐ−メトキシベンジル基、ｐ−エトキシベンジル基、ｏ−フルオロベンジル基、ｍ−フルオロベンジル基、ｐ−フルオロベンジル基、ｏ−トリフルオロメチルベンジル基、ｍ−トリフルオロメチルベンジル基、ｐ−トリフルオロメチルベンジル基、パーフルオロベンジル基等を挙げることができる。
【００２７】
さらに、Ｒ1 を示す式（ｉ）で表される基（以下、「基（ｉ）」という。）中、Ｒ2 およびＲ3 の置換されていてもよい炭素数１〜２０のアルコキシル基の具体例としては、メトキシ基、エトキシ基、ｎ−プロポキシ基、ｉ−プロポキシ基、ｎ−ブトキシ基、ｓｅｃ−ブトキシ基、ｔ−ブトキシ基、ｎ−ペンチルオキシ基、ｎ−ヘキシルオキシ基、ｎ−ヘプチルオキシ基、ｎ−オクチルオキシ基、２−エチルヘキシルオキシ基、ｎ−ノニルオキシ基、ｎ−デシルオキシ基、トリフルオロメトキシ基、ペンタフルオロエトキシ基、ヘプタフルオロ−ｎ−プロポキシ基、ノナフルオロ−ｎ−ブトキシ基等を挙げることができる。
【００２８】
また、Ｒ2 およびＲ3 の置換されていてもよい炭素数６〜２０のアリーロキシル基の具体例としては、フェノキシ基、ｏ−トリルオキシ基、ｍ−トリルオキシ基、ｐ−トリルオキシ基、１−ナフチルオキシ基、４−ビフェニルオキシ基、ｏ−メトキシフェノキシ基、ｍ−メトキシフェノキシ基、ｐ−メトキシフェノキシ基、ｐ−エトキシフェノキシ基、ｏ−フルオロフェノキシ基、ｍ−フルオロフェノキシ基、ｐ−フルオロフェノキシ基、ｏ−トリフルオロメチルフェノキシ基、ｍ−トリフルオロメチルフェノキシ基、ｐ−トリフルオロメチルフェノキシ基、パーフルオロフェノキシ基等を挙げることができる。
【００２９】
また、Ｒ2 およびＲ3 の置換されていてもよい炭素数７〜２０のアラルキルオキシ基の具体例としては、ベンジルオキシ基、フェネチルオキシ基、ｏ−メトキシベンジルオキシ基、ｍ−メトキシベンジルオキシ基、ｐ−メトキシベンジルオキシ基、ｐ−エトキシベンジルオキシ基、ｏ−フルオロベンジルオキシ基、ｍ−フルオロベンジルオキシ基、ｐ−フルオロベンジルオキシ基、ｏ−トリフルオロメチルベンジルオキシ基、ｍ−トリフルオロメチルベンジルオキシ基、ｐ−トリフルオロメチルベンジルオキシ基、パーフルオロベンジルオキシ基等を挙げることができる。
【００３０】
また、Ｒ2 およびＲ3 の−Ｎ（Ｒ4)（Ｒ5)の具体例としては、
ジメチルアミノ基、（メチル）（エチル）アミノ基、ジエチルアミノ基、ジ−ｎ−プロピルアミノ基、ジ−ｉ−プロピルアミノ基、ジ−ｎ−ブチルアミノ基、ジ−ｓｅｃ−ブチルアミノ基、ジ−ｔ−ブチルアミノ基、ジ−ｎ−ペンチルアミノ基、ジ−ｎ−ヘキシルアミノ基、ジ−ｎ−ヘプチルアミノ基、ジ−ｎ−オクチルアミノ基、ジ（２−エチルヘキシル）アミノ基、ジ−ｎ−ノニルアミノ基、ジ−ｎ−デシルアミノ基、ジ（トリフルオロメチル）アミノ基、ジ（ペンタフルオロエチル）アミノ基、ジ（ヘプタフルオロ−ｎ−プロピル）アミノ基、ジ（ノナフルオロ−ｎ−ブチル）アミノ基等のジアルキルアミノ基；
【００３１】
ジフェニルアミノ基、ジ（ｏ−トリル）アミノ基、ジ（ｍ−トリル）アミノ基、ジ（ｐ−トリル）アミノ基、ジ（１−ナフチル）アミノ基、ジ（４−ビフェニル）アミノ基、ジ（ｏ−メトキシフェニル）アミノ基、ジ（ｍ−メトキシフェニル）アミノ基、ジ（ｐ−メトキシフェニル）アミノ基、ジ（ｐ−エトキシフェニル）アミノ基、ジ（ｏ−フルオロフェニル）アミノ基、ジ（ｍ−フルオロフェニル）アミノ基、ジ（ｐ−フルオロフェニル）アミノ基、ジ（ｏ−トリフルオロメチルフェニル）アミノ基、ジ（ｍ−トリフルオロメチルフェニル）アミノ基、ジ（ｐ−トリフルオロメチルフェニル）アミノ基、ジ（パーフルオロフェニル）アミノ基等のジアリールアミノ基；
【００３２】
ジベンジルアミノ基、ジフェネチルアミノ基、ジ（ｏ−メトキシベンジル）アミノ基、ジ（ｍ−メトキシベンジル）アミノ基、ジ（ｐ−メトキシベンジル）アミノ基、ジ（ｐ−エトキシベンジル）アミノ基、ジ（ｏ−フルオロベンジル）アミノ基、ジ（ｍ−フルオロベンジル）アミノ基、ジ（ｐ−フルオロベンジル）アミノ基、ジ（ｏ−トリフルオロメチルベンジル）アミノ基、ジ（ｍ−トリフルオロメチルベンジル）アミノ基、ジ（ｐ−トリフルオロメチルベンジル）アミノ基、ジ（パーフルオロベンジル）アミノ基等のジアラルキルアミノ基
等を挙げることができる。
【００３３】
式（１）におけるＲ1 としては、例えば、ｎ−ブチル基、ｎ−ペンチル基、ｎ−ヘキシル基、ｎ−ヘプチル基、ｎ−オクチル基、２−エチルヘキシル基、ｎ−ノリル基、ｎ−デシル基、フェニル基、ｐ−トリル基、ｐ−メトキシフェニル基、ｐ−エトキシフェニル基や、基（ｉ）として、Ｒ2 およびＲ3 がｎ−ブトキシ基、ｓｅｃ−ブトキシ基、ｔ−ブトキシ基、ｎ−ペンチルオキシ基、ｎ−ヘキシルオキシ基、ｎ−ヘプチルオキシ基、ｎ−オクチルオキシ基、２−エチルヘキシルオキシ基、ｎ−ノニルオキシ基、ｎ−デシルオキシ基、９−カルバゾイル基あるいは３，６−ジフェニル−９−カルバゾイル基である基等が好ましい。
【００３４】
式（１）において、Ｘを示す式（ii）で表される基（以下、「基（ii）」という。）中、Ｒ6 およびＲ7 の置換されていてもよい炭素数１〜２０のアルキル基の具体例としては、メチル基、エチル基、ｎ−プロピル基、ｉ−プロピル基、ｎ−ブチル基、ｓｅｃ−ブチル基、ｔ−ブチル基、ｎ−ペンチル基、ｎ−ヘキシル基、ｎ−ヘプチル基、ｎ−オクチル基、２−エチルヘキシル基、ｎ−ノニル基、ｎ−デシル基、トリフルオロメチル基、ペンタフルオロエチル基、ヘプタフルオロ−ｎ−プロピル基、ノナフルオロ−ｎ−ブチル基等を挙げることができる。
【００３５】
また、Ｒ6 およびＲ7 の置換されていてもよい炭素数６〜２０のアリール基の具体例としては、フェニル基、ｏ−トリル基、ｍ−トリル基、ｐ−トリル基、１−ナフチル基、４−ビフェニル基、ｏ−メトキシフェニル基、ｍ−メトキシフェニル基、ｐ−メトキシフェニル基、ｐ−エトキシフェニル基、ｏ−フルオロフェニル基、ｍ−フルオロフェニル基、ｐ−フルオロフェニル基、ｏ−トリフルオロメチルフェニル基、ｍ−トリフルオロメチルフェニル基、ｐ−トリフルオロメチルフェニル基、パーフルオロフェニル基等を挙げることができる。
【００３６】
また、Ｒ6 およびＲ7 の置換されていてもよい炭素数７〜２０のアラルキル基の具体例としては、ベンジル基、フェネチル基、ｏ−メチルベンジル基、ｍ−メチルベンジル基、ｐ−メチルベンジル基、ｏ−メトキシベンジル基、ｍ−メトキシベンジル基、ｐ−メトキシベンジル基、ｐ−エトキシベンジル基、ｏ−フルオロベンジル基、ｍ−フルオロベンジル基、ｐ−フルオロベンジル基、ｏ−トリフルオロメチルベンジル基、ｍ−トリフルオロメチルベンジル基、ｐ−トリフルオロメチルベンジル基、パーフルオロベンジル基等を挙げることができる。
【００３７】
Ｘを示す−Ｃ（Ｒ6)（Ｒ7)−の具体例としては、メチレン基や、（メチル）メチレン基、ジ（メチル）メチレン基、ジ（ｎ−プロピル）メチレン基、ジ（ｎ−ブチル）メチレン基、ジ（ｎ−ペンチル）メチレン基、ジ（ｎ−ヘキシル）メチレン基、ジ（ｎ−ヘプチル）メチレン基、ジ（ｎ−オクチル）メチレン基、ジ（ｎ−ノニル）メチレン基、ジ（ｎ−デシル）メチレン基、ジ（トリフルオロメチル）メチレン基、ジ（ペンタフルオロエチル）メチレン基、ジ（ヘプタフルオロ−ｎ−プロピル）メチレン基、ジ（ノナフルオロブチル）メチレン基、
【００３８】
ジフェニルメチレン基、ジ（ｏ−トリル）メチレン基、ジ（ｍ−トリル）メチレン基、ジ（ｐ−トリル）メチレン基、ジ（ｏ−フルオロフェニル）メチレン基、ジ（ｍ−フルオロフェニル）メチレン基、ジ（ｐ−フルオロフェニル）メチレン基、ジ（ｏ−トリフルオロメチルフェニル）メチレン基、ジ（ｍ−トリフルオロメチルフェニル）メチレン基、ジ（ｐ−トリフルオロメチルフェニル）メチレン基、ジ（パーフルオロフェニル）メチレン基、
【００３９】
ジベンジルメチレン基、ジ（ｏ−メチルベンジル）メチレン基、ジ（ｍ−メチルベンジル）メチレン基、ジ（ｐ−メチルベンジル）メチレン基、ジ（ｏ−フルオロベンジル）メチレン基、ジ（ｍ−フロオロベンジル）メチレン基、ジ（ｐ−フルオロベンジル）メチレン基、ジ（ｏ−トリフルオロメチルベンジル）メチレン基、ジ（ｍ−トリフルオロメチルベンジル）メチレン基、ジ（ｐ−トリフルオロメチルベンジル）メチレン基、ジ（パーフルオロベンジル）メチレン基
等を挙げることができる。
【００４０】
式（１）におけるＸとしては、−Ｏ−、−Ｓ−、メチレン基、ジ（メチル）メチレン基、ジ（トリフルオロメチル）メチレン基等が好ましい。
【００４１】
本発明における好ましい繰り返し単位（１）をより具体的に示すと、下記（１−１）〜（１−１７）を挙げることができる。
（１−１）  Ｒ1 がメチル基であり、Ｘが−Ｏ−、−Ｓ−、メチレン基、ジ（メチル）メチレン基あるいはジ（トリフルオロメチル）メチレン基である繰り返し単位（１）。
【００４２】
（１−２）  Ｒ1 がエチル基であり、Ｘが−Ｏ−、−Ｓ−、メチレン基、ジ（メチル）メチレン基あるいはジ（トリフルオロメチル）メチレン基である繰り返し単位（１）。
【００４３】
（１−３）  Ｒ1 がｎ−プロピル基であり、Ｘが−Ｏ−、−Ｓ−、メチレン基、ジ（メチル）メチレン基あるいはジ（トリフルオロメチル）メチレン基である繰り返し単位（１）。
【００４４】
（１−４）  Ｒ1 がｎ−ブチル基であり、Ｘが−Ｏ−、−Ｓ−、メチレン基、ジ（メチル）メチレン基あるいはジ（トリフルオロメチル）メチレン基である繰り返し単位（１）。  
【００４５】
（１−５）  Ｒ1 がｎ−ヘキシル基であり、Ｘが−Ｏ−、−Ｓ−、メチレン基、ジ（メチル）メチレン基あるいはジ（トリフルオロメチル）メチレン基である繰り返し単位（１）。
【００４６】
（１−６）  Ｒ1 がｎ−オクチル基であり、Ｘが−Ｏ−、−Ｓ−、メチレン基、ジ（メチル）メチレン基あるいはジ（トリフルオロメチル）メチレン基である繰り返し単位（１）。
【００４７】
（１−７）  Ｒ1 がｎ−デシル基であり、Ｘが−Ｏ−、−Ｓ−、メチレン基、ジ（メチル）メチレン基あるいはジ（トリフルオロメチル）メチレン基である繰り返し単位（１）。  
【００４８】
（１−８）  Ｒ1 がフェニル基であり、Ｘが−Ｏ−、−Ｓ−、メチレン基、ジ（メチル）メチレン基あるいはジ（トリフルオロメチル）メチレン基である繰り返し単位（１）。
【００４９】
（１−９）  Ｒ1 がベンジル基であり、Ｘが−Ｏ−、−Ｓ−、メチレン基、ジ（メチル）メチレン基あるいはジ（トリフルオロメチル）メチレン基である繰り返し単位（１）。
【００５０】
（１−１０）  Ｒ1 が基（ｉ）（但し、Ｒ2 およびＲ3 がともにメトキシ基である。）であり、Ｘが−Ｏ−、−Ｓ−、メチレン基、ジ（メチル）メチレン基あるいはジ（トリフルオロメチル）メチレン基である繰り返し単位（１）。
【００５１】
（１−１１）  Ｒ1 が基（ｉ）（但し、Ｒ2 およびＲ3 がともにエトキシ基である。）であり、Ｘが−Ｏ−、−Ｓ−、メチレン基、ジ（メチル）メチレン基あるいはジ（トリフルオロメチル）メチレン基である繰り返し単位（１）。
【００５２】
（１−１２）  Ｒ1 が基（ｉ）（但し、Ｒ2 およびＲ3 がともにｎ−プロポキシ基である。）であり、Ｘが−Ｏ−、−Ｓ−、メチレン基、ジ（メチル）メチレン基あるいはジ（トリフルオロメチル）メチレン基である繰り返し単位（１）。
【００５３】
（１−１３）  Ｒ1 が基（ｉ）（但し、Ｒ2 およびＲ3 がともにｎ−ブトキシ基である。）であり、Ｘが−Ｏ−、−Ｓ−、メチレン基、ジ（メチル）メチレン基あるいはジ（トリフルオロメチル）メチレン基である繰り返し単位（１）。
【００５４】
（１−１３）  Ｒ1 が基（ｉ）（但し、Ｒ2 およびＲ3 がともにｎ−ヘキシルオキシ基である。）であり、Ｘが−Ｏ−、−Ｓ−、メチレン基、ジ（メチル）メチレン基あるいはジ（トリフルオロメチル）メチレン基である繰り返し単位（１）。
【００５５】
（１−１４）  Ｒ1 が基（ｉ）（但し、Ｒ2 およびＲ3 がともにｎ−オクチルオキシ基である。）であり、Ｘが−Ｏ−、−Ｓ−、メチレン基、ジ（メチル）メチレン基あるいはジ（トリフルオロメチル）メチレン基である繰り返し単位（１）。
【００５６】
（１−１５）  Ｒ1 が基（ｉ）（但し、Ｒ2 およびＲ3 がともに９−カルバゾイル基である。）であり、Ｘが−Ｏ−、−Ｓ−、メチレン基、ジ（メチル）メチレン基あるいはジ（トリフルオロメチル）メチレン基である繰り返し単位（１）。
【００５７】
（１−１６）  Ｒ1 が基（ｉ）（但し、Ｒ2 およびＲ3 がともに３，６−ジフェニル−９−カルバゾイル基である。）であり、Ｘが−Ｏ−、−Ｓ−、メチレン基、ジ（メチル）メチレン基あるいはジ（トリフルオロメチル）メチレン基である繰り返し単位（１）。
【００５８】
（１−１７）  Ｒ1 が基（ｉ）（但し、Ｒ2 およびＲ3 がともにジメチルアミノ基である。〕であり、Ｘが−Ｏ−、−Ｓ−、メチレン基、ジ（メチル）メチレン基あるいはジ（トリフルオロメチル）メチレン基                                                    である繰り返し単位（１）。
【００５９】
カルバゾール系重合体（１）のゲルパーミエーションクロマトグラフィ（ＧＰＣ）により測定したポリスチレン換算重量平均分子量（以下、「Ｍｗ」という。）は、５００〜５００，０００、好ましくは１，０００〜２０，０００である。この場合、カルバゾール系重合体（１）のＭｎが５００未満では、均一に塗布することが困難となるおそれがあり、一方５００，０００を超えると、溶媒ないし有機溶剤への溶解性が低下する傾向がある。  
【００６０】
カルバゾール系重合体（１）は、ＬＵＭＯ（Lowest Unoccupied Molecular Orbital)のエネルギーレベルが−３．０〜−２．０ｅＶであり、ＨＯＭＯ（Highest Occupied Molecular Orbital) のエネルギーレベルが−７．０〜−５．０ｅＶであることが望ましい。
これらのエネルギーレベルが前記範囲外であると、発光材料として用いた際に、有機ＥＬ素子に良好な輝度や発光効率を達成することが困難となるおそれがある。
【００６１】
カルバゾール系重合体（１）は、例えば、
（イ）前記式（２）で表される化合物（以下、「化合物（２）」という。）と前記式（３）で表される化合物（以下、「化合物（３）」という。）とを、Ｐｄを含む触媒（以下、「Ｐｄ系触媒」という。）の存在下、好ましくは溶媒中で重縮合させる方法、または
（ロ）前記式（４）で表される化合物（以下、「化合物（４）」という。）と前記式（５）で表される化合物（以下、「化合物（５）」という。）とを、Ｐｄ系触媒の存在下、好ましくは溶媒中で重縮合させる方法
により製造することができる。
これらの方法は一般に、「鈴木カップリング（ＳＵＺＵＫＩ  ｃｏｕｐｌｉｎｇ）」といわれているものである。
【００６２】
以下、前記各方法についてまとめて説明する。
化合物（２）において、Ｖ1 およびＶ2 としては、臭素原子、ヨウ素原子が好ましく、またＶ1 およびＶ2 は、カルバゾール環の２−位もしくは３−位と６−位もしくは７−位とに結合していることが好ましい。
重縮合に際して、化合物（２）は、単独でまたは２種以上を混合して使用することができる。
化合物（３）において、Ｗ1 およびＷ2 としては、下記式 (iii)〜（vii)で表される基が好ましく、またＷ1 およびＷ2 はＸに対してｐ−位に結合していることが好ましい。
【００６３】
【化６】
2006306997.tif 000007
【００６４】
【化７】
2006306997.tif 000008
【００６５】
重縮合に際して、化合物（３）は、単独でまたは２種以上を混合して使用することができる。
次に、化合物（４）のＹ1 およびＹ2 としては、前記式(iii）〜（vii)で表される基が好ましく、またＹ1 およびＹ2 はカルバゾール環の２−位もしくは３−位と６−位もしくは７−位とに結合していることが好ましい。
重縮合に際して、化合物（４）は、単独でまたは２種以上を混合して使用することができる。
化合物（５）において、Ｚ1 およびＺ2 としては、塩素原子、臭素原子、ヨウ素原子、トリフルオロメタンスルホニルオキシ基がいずれも好ましく、またＺ1 およびＺ2 はＸに対してｐ−位に結合していることが好ましい。
重縮合に際して、化合物（５）は、単独でまたは２種以上を混合して使用することができる。
【００６６】
前記式(iii）〜（vii)で表される基を有する化合物（３）あるいは化合物（４）が反応原料として入手できない場合には、例えば、ビスハロゲン化物あるいはビス（トリフルオロメタンスルホネート）化合物を原料として、非特許文献２記載の方法で合成することができる。
【００６７】
【非特許文献２】Ｊ．Ｏｒｇ．Ｃｈｅｍ.,１９９５年，第６０巻，ｐ．７５０８
【００６８】
重縮合に使用されるＰｄ系触媒としては、例えば、テトラキス（トリフェニルホスフィン）パラジウム（０）、ビス（トリフェニルホスフィン）パラジウム（II）ジクロライド、〔１，１’−ビス（ジフェニルホスフィノ）フェロセン〕パラジウム（II）ジクロリド−ジクロロメタン錯化合物（１：１）、ビス（トリフェニルホスフィン）パラジウム（II）ジアセテート、ベンジルビス（トリフェニルホスフィン）パラジウム（II）クロライド、〔１，２−ビス（ジフェニルホスフィノ）エタン〕パラジウム（II）ジクロライド、〔１，３−ビス（ジフェニルホスフィノ）プロパン〕パラジウム（II）ジクロライド、〔１，４−ビス（ジフェニルホスフィノ）ブタン〕パラジウム（II）ジクロライド、ビス（トリ−ｏ−トリルホスフィン）パラジウム（II）ジクロライド、ビス（トリシクロヘキシルホスフィン）パラジウム（II）ジクロライド、ビス（メチルジフェニルホスフィン）パラジウム（II）ジクロライド、ビス（ベンゾニトリル）パラジウム（II）ジクロライド、ビス（アセトニトリル）パラジウム（II）ジクロライド、ビス（ジベンジリデンアセトン）パラジウム（０）、ビス（２，４−ペンタンジオナート）パラジウム（II）、酢酸パラジウム（II）塩、ジクロロ（１，５−シクロオクタジエン）パラジウム（II）、アリルパラジウム（II）クロライドダイマー、〔Ｎ−ｉ−プロピルアクリルアミド／４−（ジフェニルホスフィノ）スチレン共重合体〕パラジウム（II）ジクロライド等を挙げることができる。
これらのＰｄ系触媒のうち、特に、テトラキス（トリフェニルホスフィン）パラジウム（０）が好ましい。
前記Ｐｄ系触媒は、単独でまたは２種以上を混合して使用することができる。
Ｐｄ系触媒の使用量は、原料化合物の合計１００重量部に対して、通常、０．１〜２０重量部、好ましくは０．５〜１０重量部である。
【００６９】
重縮合に際しては、場合により、ホスフィン配位子を添加することもできる。
前記ホスフィン配位子としては、例えば、トリ−ｎ−ブチルホスフィン、トリシクロヘキシルホスフィン、ジシクロヘキシルフェニルホスフィン、シクロヘキシルジフェニルホスフィン、エチルジフェニルホスフィン、フェニルジエチルホスフィン、メチルジフェニルホスフィン、ｎ−プロピルジフェニルホスフィン、メトキシジフェニルホスフィン、エトキシジフェニルホスフィン、トリフェニルホスフィン、トリ（ｏ−トリル）ホスフィン、トリ（ｍ−トリル）ホスフィン、トリ（ｐ−トリル）ホスフィン、トリ（４−メトキシフェニル）ホスフィン、トリ（２，６−ジメトキシフェニル）ホスフィン、ジフェニルホスフィノベンゼン−３−スルホン酸ナトリウム、４−（ジメチルアミノ）フェニルジフェニルホスフィン、２−ピリジルジフェニルホスフィン、トリ（２−フリル）ホスフィン、トリ（２−チエニル）ホスフィン、ビス（ジフェニルホスフィノ）メタン、１，２−ビス（ジメチルホスフィノ）エタン、１，２−ビス（ジフェニルホスフィノ）エタン、１，３−ビス（ジフェニルホスフィノ）プロパン、１，４−ビス（ジフェニルホスフィノ）ブタン、１，１’−ビス（ジフェニルホスフィノ）フェロセンや、下記式（６−１）〜（６−９）で表される化合物等を挙げることができる。
【００７０】
【化８】
2006306997.tif 000009
【００７１】
【化９】
2006306997.tif 000010
【００７２】
【化１０】
2006306997.tif 000011
【００７３】
【化１１】
2006306997.tif 000012
【００７４】
【化１２】
2006306997.tif 000013
【００７５】
これらのホスフィン配位子のうち、特に、トリフェニルホスフィンが好ましい。
前記ホスフィン配位子は、単独でまたは２種以上を混合して使用することができる。
【００７６】
重縮合に際しては、場合により、アルカリ金属化合物を添加することもできる。  前記アルカリ金属化合物としては、例えば、メトキシナトリウム、エトキシナトリウム、ｎ−プロポキシナトリウム、ｉ−プロポキシナトリウム、ｎ−ブトキシナトリウム、ｓｅｃ−ブトキシナトリウム、ｔ−ブトキシナトリウム、フッ化ナトリウム、炭酸ナトリウム、炭酸水素ナトリウム、メトキシカリウム、エトキシカリウム、ｎ−プロポキシカリウム、ｉ−プロポキシカリウム、ｎ−ブトキシカリウム、ｓｅｃ−ブトキシカリウム、ｔ−ブトキシカリウム、フッ化カリウム、炭酸カリウム、炭酸水素カリウム、メトキシルビジウム、エトキシルビジウム、ｎ−プロポキシルビジウム、ｉ−プロポキシルビジウム、ｎ−ブトキシルビジウム、ｓｅｃ−ブトキシルビジウム、ｔ−ブトキシルビジウム、フッ化ルビジウム、炭酸ルビジウム、炭酸水素ルビジウム、メトキシセシウム、エトキシセシウム、ｎ−プロポキシセシウム、ｉ−プロポキシセシウム、ｎ−ブトキシセシウム、ｓｅｃ−ブトキシセシウム、ｔ−ブトキシセシウム、フッ化セシウム、炭酸セシウム、炭酸水素セシウム、メトキシフランシウム、エトキシフランシウム、ｎ−プロポキシフランシウム、ｉ−プロポキシフランシウム、ｎ−ブトキシフランシウム、ｓｅｃ−ブトキシフランシウム、ｔ−ブトキシフランシウム、フッ化フランシウム、炭酸フランシウム、炭酸水素フランシウム等を挙げることができる。
これらのアルカリ金属化合物のうち、ｔ−ブトキシナトリウム、炭酸ナトリウム、炭酸水素ナトリウム、ｔ−ブトキシカリウム、フッ化カリウム、炭酸カリウム、炭酸水素カリウム、フッ化セシウム等が好ましい。
前記アルカリ金属化合物は、単独でまたは２種以上を混合して使用することができる。  
【００７７】
重縮合反応に使用される溶媒としては、例えば、ベンゼン、トルエン、キシレン、メシチレン等の芳香族炭化水素類；テトラヒドロフラン、ジオキサン、ジエチルエーテル、ジエトキシエタン、アニソール等のエーテル類；酢酸エチル、酢酸ｎ−プロピル、酢酸ｎ−ブチル等のエステル類；シクロヘキサノン、メチルエチルケトン、メチルイソブチルケトン等のケトン類；Ｎ，Ｎ−ジメチルホルムアミド、Ｎ，Ｎ−ジメチルアセトアミド、１−メチル−２−ピロリドン等のアミド類等を挙げることができる。
これらの溶媒のうち、トルエン、テトラヒドロフラン等が好ましい。
前記溶媒は、単独でまたは２種以上を混合して使用することができる。
溶剤の使用量は、原料化合物の合計１００重量部に対して、通常、１００〜１００，０００重量部、好ましくは４００〜１０，０００重量部である。
さらに、重縮合に際して、水を共存させることもできる。
【００７８】
重縮合に際しては、得られたカルバゾール系重合体（１）の末端を封止するために末端封止剤を用いることもできる。
末端封止剤は、反応させる際に原料化合物と共に仕込んでもよく、また反応終了後に反応系に添加してもよい。前者の場合、Ｐｄ系触媒、ホスフィン配位子あるいはアルカリ金属化合物を一緒に添加することができる。
【００７９】
末端封止剤の具体例としては、フェニルホウ酸、（メチル）（フェニル）ホウ酸、（メトキシ）（フェニル）ホウ酸、ブロモベンゼン等を挙げることができる。
【００８０】
重縮合において、反応温度は、通常、０〜２５０℃、好ましくは１０〜２００℃であり、反応時間は、通常、１〜２００時間、好ましくは３〜８０時間である。
このような重縮合反応は、窒素、アルゴン等の不活性ガス雰囲気中で行うのことが好ましい。
【００８１】
カルバゾール系重合体（１）は、有機溶剤に対する溶解性が優れるため、薄膜を形成するための塗布液を容易に調製することができ、容易に薄膜を形成することができるとともに、良好な電荷輸送性を有するものである。したがって、カルバゾール系重合体（１）は、単独で、あるいは例えば燐光発光性を有する他の発光材料と共に組み合わせることにより、有機ＥＬ素子用発光材料として極めて好適に使用することができる。
【００８２】
有機ＥＬ素子用重合体組成物
本発明の有機ＥＬ素子用重合体組成物は、〔Ａ〕カルバゾール系重合体（１）と〔Ｂ〕三重項発光性金属錯体化合物（以下、「〔Ｂ〕錯体化合物」という。）とを含有するものである。
本発明の有機ＥＬ素子用重合体組成物において、カルバゾール系重合体（１）は、単独でまたは２種以上を混合して使用することができる。
【００８３】
〔Ｂ〕錯体化合物としては、例えば、Ｉｒ錯体化合物、Ｐｔ錯体化合物、Ｐｄ錯体化合物、Ｒｂ錯体化合物、Ｏｓ錯体化合物、Ｒｅ錯体化合物等を挙げることができ、これらのうち、特に、Ｉｒ錯体化合物が好ましい。
【００８４】
前記Ｉｒ錯体化合物としては、例えば、Ｉｒと、２−フェニルピリジン、３−フェニルピリジン、２−フェニルピリミジン、４−フェニルピリミジン、５−フェニルピリミジン、ビピリジル、１−フェニルピラゾール、２−フェニルキノリン、２−フェニルベンゾチアゾール、２−フェニル−２−オキサゾリン、２，４−ジフェニル−１，３，４−オキサジアゾール、５−フェニル−２−（４−ピリジル）−１，３，４−オキサジアゾールや、これらの誘導体等の窒素原子含有芳香族化合物との錯体化合物を挙げることができる。
このようなＩｒ錯体化合物の具体例としては、例えば、下記式（７）〜（９）で表される化合物等を挙げることができる。
【００８５】
【化１３】
2006306997.tif 000014
【００８６】
【化１４】
2006306997.tif 000015
【００８７】
【化１５】
2006306997.tif 000016
【００８８】
〔式（７）〜（９）において、各Ｒ8 は相互に独立にフッ素原子、炭素数１〜２０のアルキル基または炭素数６〜２０のアリール基を示し、各ｘは相互に独立に０〜４の整数である。〕
【００８９】
式（７）〜（９）において、Ｒ8 の炭素数１〜２０のアルキル基の具体例としては、メチル基、エチル基、ｎ−プロピル基、ｉ−プロピル基、ｎ−ブチル基、ｓｅｃ−ブチル基、ｔ−ブチル基、ｎ−ヘキシル基、ｎ−オクチル基等を挙げることができる。
【００９０】
また、Ｒ8 の炭素数６〜２０のアリール基の具体例としては、フェニル基、ｏ−トリル基、ｍ−トリル基、ｐ−トリル基、２，３−キシリル基、２，４−キシリル基、２，５−キシリル基、２，６−キシリル基、３，４−キシリル基、３，５−キシリル基、４−ビフェニル基、１−ナフチル基等を挙げることができる。
【００９１】
Ｉｒ錯体化合物は、例えば、前記式（７）で表されるＩｒ錯体化合物（以下、「Ｉｒ錯体化合物（７）」という。）の場合、下記式（７−１）で表される化合物と下記式（７−２）で表される化合物とを、極性溶媒中で反応させることにより合成することができるが、その場合に副生される不純化合物、特に下記式（１０）で表される不純化合物の含有量を１，０００ｐｐｍ以下、好ましくは１０ｐｐｍ以下とすることが望ましい。この場合、不純化合物の含有量が１，０００ｐｐｍを超えると、Ｉｒ錯体化合物（７）の有する発光性能が阻害され、有機ＥＬ素子の発光輝度が不十分となるおそれがある。
【００９２】
【化１６】
2006306997.tif 000017
【００９３】
【化１７】
2006306997.tif 000018
【００９４】
〔式（７−１）、式（７−２）および式（１０）において、Ｒ8 およびｘは式（７）〜（９）におけるそれぞれＲ8 およびｘと同義である。〕
【００９５】
本発明の有機ＥＬ素子用重合体組成物において、〔Ｂ〕錯体成分の含有割合は、カルバゾール系重合体（１）１００質量部に対して、好ましくは０．１〜３０質量部、さらに好ましくは０．５〜１０質量部である。この場合、〔Ｂ〕錯体成分の含有割合が少なすぎると、発光輝度が不十分となるおそれがあり、一方錯体成分の含有割合が多すぎると、発光輝度が却って減少する濃度消光の現象が生じるおそれがある。
【００９６】
本発明の有機ＥＬ素子用重合体組成物には、必要に応じて、例えば、電荷輸送性化合物等の適宜の添加物を配合することができる。
前記電荷輸送性化合物の具体例としては、下記式（１１−１）〜式（１１−１０）で表される電荷輸送性化合物、下記式（１２−１）〜（１２−２０）で表される電子輸送性化合物および下記式（１３−１）〜（１３−３４）で表される正孔輸送性化合物等を挙げることができる。
【００９７】
【化１８】
2006306997.tif 000019
【００９８】
【化１９】
2006306997.tif 000020
【００９９】
【化２０】
2006306997.tif 000021
【０１００】
【化２１】
2006306997.tif 000022
【０１０１】
【化２２】
2006306997.tif 000023
【０１０２】
【化２３】
2006306997.tif 000024
【０１０３】
【化２４】
2006306997.tif 000025
【０１０４】
【化２５】
2006306997.tif 000026
【０１０５】
【化２６】
2006306997.tif 000027
【０１０６】
【化２７】
2006306997.tif 000028
【０１０７】
【化２８】
2006306997.tif 000029
【０１０８】
【化２９】
2006306997.tif 000030
【０１０９】
【化３０】
2006306997.tif 000031
【０１１０】
【化３１】
2006306997.tif 000032
〔式（１２−１６）において、各Ｒ9 は相互に独立に下記式(viii)〜（ｘ）で表される基を示す。
【０１１１】
【化３２】
2006306997.tif 000033
〕
【０１１２】
【化３３】
2006306997.tif 000034
【０１１３】
【化３４】
2006306997.tif 000035
【０１１４】
【化３５】
2006306997.tif 000036
【０１１５】
【化３６】
2006306997.tif 000037
【０１１６】
【化３７】
2006306997.tif 000038
【０１１７】
【化３８】
2006306997.tif 000039
【０１１８】
【化３９】
2006306997.tif 000040
【０１１９】
【化４０】
2006306997.tif 000041
【０１２０】
【化４１】
2006306997.tif 000042
【０１２１】
【化４２】
2006306997.tif 000043
【０１２２】
【化４３】
2006306997.tif 000044
【０１２３】
【化４４】
2006306997.tif 000045
【０１２４】
【化４５】
2006306997.tif 000046
【０１２５】
【化４６】
2006306997.tif 000047
【０１２６】
【化４７】
2006306997.tif 000048
【０１２７】
【化４８】
2006306997.tif 000049
【０１２８】
【化４９】
2006306997.tif 000050
【０１２９】
【化５０】
2006306997.tif 000051
【０１３０】
【化５１】
2006306997.tif 000052
【０１３１】
【化５２】
2006306997.tif 000053
【０１３２】
【化５３】
2006306997.tif 000054
【０１３３】
【化５４】
2006306997.tif 000055
【０１３４】
【化５５】
2006306997.tif 000056
【０１３５】
【化５６】
2006306997.tif 000057
【０１３６】
【化５７】
2006306997.tif 000058
【０１３７】
【化５８】
2006306997.tif 000059
【０１３８】
【化５９】
2006306997.tif 000060
【０１３９】
【化６０】
2006306997.tif 000061
【０１４０】
【化６１】
2006306997.tif 000062
【０１４１】
【化６２】
2006306997.tif 000063
【０１４２】
【化６３】
2006306997.tif 000064
【０１４３】
【化６４】
2006306997.tif 000065
【０１４４】
【化６５】
2006306997.tif 000066
【０１４５】
【化６６】
2006306997.tif 000067
【０１４６】
【化６７】
2006306997.tif 000068
【０１４７】
【化６８】
2006306997.tif 000069
【０１４８】
組成物溶液
本発明の有機ＥＬ素子用重合体組成物は、通常、カルバゾール系重合体（１）と〔Ｂ〕錯体化合物とを適宜の有機溶剤に溶解させることによって、組成物溶液として調製される。
前記組成物溶液の調製に使用される有機溶剤としては、用いられるカルバゾール系重合体（１）および〔Ｂ〕錯体化合物を溶解する限り特に限定されるものではなく、例えば、トルエン、キシレン、メシチレン等の芳香族炭化水素類；クロロホルム、テトラクロロエタン、クロロベンゼン等のハロゲン化炭化水素類；Ｎ，Ｎ−ジメチルホルムアミド、Ｎ，Ｎ−ジメチルアセトアミド、１−メチル−２−ピロリドン等のアミド類や、２−ヘプタノン、シクロヘキサノン、プロピレングリコールメチルエーテルアセテート、乳酸エチル、３−エトキシプロピオン酸エチル、アニソール等を挙げることができるが、均一な厚みを有する薄膜が得られ易い点で、適度の蒸発速度を有するもの、具体的には沸点が７０〜２００℃程度の有機溶剤を用いることが好ましい。
前記有機溶剤は、単独でまたは２種以上を混合して使用することができる。
有機溶剤の使用量は、その種類や、カルバゾール系重合体（１）および〔Ｂ〕錯体化合物の種類などにより異なるが、カルバゾール系重合体（１）と〔Ｂ〕錯体化合物との合計濃度が、通常、０．１〜２０重量％、好ましくは０．５〜１０重量％となる量である。  
【０１４９】
有機ＥＬ素子
本発明の有機ＥＬ素子は、本発明の有機ＥＬ素子用重合体組成物から形成されてなる発光層を有するものである。
前記発光層は、前記組成物溶液を、適宜の基体の表面に塗布したのち、有機溶剤を除去することにより形成することができる。
組成物溶液を塗布する方法としては、例えば、スピンコート法、浸漬法、ロールコート法、インクジェット法、印刷法等の適宜の方法を採用することができる。
形成される発光層の厚みは、特に限定されるものではないが、通常、１０〜２００ｎｍ、好ましくは３０〜１００ｎｍの範囲で選択される。
本発明の有機ＥＬ素子用重合体組成物によると、十分に高い発光輝度を有する発光層を、例えばインクジェット法等の湿式法により容易に形成することができる。
【０１５０】
本発明の有機ＥＬ素子の構成例を図１に示す。
この有機ＥＬ素子は、透明基板１上に、正孔を供給する電極である陽極２が、例えば透明導電膜により設けられ、この陽極２上に正孔注入輸送層３が設けられ、この正孔注入輸送層３上に発光層４が設けられ、この発光層４上にホールブロック層８が設けられ、このホールブロック層８上に電子注入層５が設けられ、この電子注入層５上に電子を供給する電極である陰極６が設けられており、陽極２および陰極６は直流電源７に電気的に接続されている。
【０１５１】
このような有機ＥＬ素子において、透明基板１としては、ソーダガラス基板、石英ガラス基板、透明樹脂基板等を用いることができる。
陽極２の構成材料としては、好ましくは、仕事関数が大きく、例えば４ｅＶ以上の透明材料が用いられ、その例としては、ＩＴＯ（インジウム−スズ酸化物）膜、酸化スズ（IV) 膜、酸化銅（II) 膜、酸化亜鉛膜等を挙げることができる。ここでいう「仕事関数」とは、固体から真空中に電子を取り出すのに要する最小限の仕事の大きさをいう。
陽極２の厚みは、材料の種類によって異なるが、通常、１０〜１，０００ｎｍ、好ましくは５０〜２００ｎｍの範囲で選択される。
【０１５２】
正孔注入輸送層３は、正孔を効率よく発光層４に供給するために設けられたものであって、陽極２から正孔を受け取って、発光層４に輸送する機能を果たすものである。
このような正孔注入輸送層３の構成材料としては、好ましくは電荷注入輸送材料、例えば、ポリ（３，４−エチレンジオキシチオフェン）−ポリスチレンスルホン酸塩等が用いられる。
正孔注入輸送層３の厚みは、特に限定されるものではないが、通常、１０〜２００ｎｍの範囲で選択される。
【０１５３】
発光層４は、電子と正孔とを結合させ、その結合エネルギーを光として放射する機能を果たすものであり、この発光層４が本発明の有機ＥＬ素子用重合体組成物によって形成されている。
発光層４の厚みは、特に限定されるものではないが、通常、５〜２００ｎｍの範囲で選択される。
【０１５４】
ホールブロック層８は、必ずしも必須ではないが、設けることが好ましい。このホールブロック層８は、正孔注入輸送層３を介して発光層４に供給された正孔が電子注入層５に侵入することを抑制し、発光層４における電子と正孔との結合を促進させ、発光効率をより向上させる機能を果たすものである。
このようなホールブロック層８の構成材料としては、好ましくは、下記式
【０１５５】
【化６９】
2006306997.tif 000070
【０１５６】
で表される２, ９−ジメチル−４, ７−ジフェニル−１, １０−フェナントロリン（バソクプロイン：ＢＣＰ）、下記式
【０１５７】
【化７０】
2006306997.tif 000071
【０１５８】
で表される１, ３, ５−トリ（フェニル−２−ベンゾイミダゾリル）ベンゼン（ＴＰＢＩ）等が用いられる。
ホールブロック層８の厚みは、通常、１０〜３０ｎｍの範囲で選択される。
【０１５９】
電子注入層５は、陰極６から受け取った電子をホールブロック層８を介して発光層４まで輸送する機能を果たすものである。
このような電子注入層５の構成材料としては、好ましくは、バソフェナントロリン系材料とＣｓとの共蒸着系（ＢＰＣｓ）が用いられ、その他、アルカリ金属やその化合物（例えば、フッ化リチウム、酸化リチウム等）、アルカリ土類金属やその化合物（例えば、フッ化マグネシウム、フッ化ストロンチウム等）等を用いることができる。
電子注入層５の厚みは、通常、０．１〜１００ｎｍの範囲で選択される。
【０１６０】
陰極６の構成材料としては、好ましくは、仕事関数の小さく、例えば４ｅＶ以下のものが用いられ、その例としては、Ａｌ、Ｃａ、Ｍｇ、Ｉｎ等の金属膜や、これらの金属の合金膜等を挙げることができる。
陰極６の厚みは、材料の種類によって異なるが、通常、１０〜１，０００ｎｍ、好ましくは５０〜２００ｎｍの範囲で選択される。
【０１６１】
本発明の有機ＥＬ素子は、例えば、下記のようにして製造することができる。
先ず、透明基板１上に、陽極２を形成する。陽極２の形成方法としては、例えば、真空蒸着法、スパッタ法等を挙げることができる。また、ガラス基板などの透明基板の表面に例えばＩＴＯ膜などの透明導電膜が形成されている市販材料を用いることもできる。
【０１６２】
その後、形成された陽極２上に、正孔注入輸送層３を形成する。正孔注入輸送層３の形成方法としては、例えば、電荷注入輸送材料を適宜の溶剤に溶解して正孔注入輸送層形成液を調製し、この正孔注入輸送層形成液を陽極２の表面に塗布し、得られた塗布膜から溶剤を除去する方法を挙げることができる。
【０１６３】
次いで、形成された正孔注入輸送層３上に、発光層４を形成する。発光層４の形成方法としては、例えば、本発明の有機ＥＬ素子用重合体組成物の組成物溶液を発光層形成液として用い、この発光層形成液を正孔注入輸送層３上に塗布し、得られた塗布膜から溶剤を除去する方法を挙げることができる。
【０１６４】
その後、形成された発光層４上に、ホールブロック層８、電子注入層５および陰極６を順次形成して、陽極２および陰極６を直流電源７に電気的に接続することにより、有機ＥＬ素子が得られる。
ホールブロック層８、電子注入層５および陰極６の形成方法としては、例えば、真空蒸着法等の乾式法を挙げることができる。
【０１６５】
この有機ＥＬ素子においては、直流電源７から陽極２と陰極６との間に直流電圧が印加されると、発光層４が発光し、この光が正孔注入輸送層３、陽極２および透明基板１を経由して外部に放射される。
本発明の有機ＥＬ素子用重合体組成物によって形成された発光層４を有する有機ＥＬ素子によると、高い発光輝度が得られる。
また、有機ＥＬ素子にホールブロック層８を配設することにより、陽極２からの正孔と陰極６からの電子との結合が高い効率で実現される結果、さらに高い発光輝度および発光効率が得られる。
【発明の効果】
【０１６６】
本発明のカルバゾール系重合体（１）は、溶剤に対する溶解性に優れ、薄膜を容易に形成することができるとともに、良好なキャリア輸送性を有するため、有機ＥＬ素子用発光材料として極めて有用である。
【０１６７】
また、本発明の有機ＥＬ素子用重合体組成物および有機ＥＬ素子によると、重合体成分としてカルバゾール系重合体（１）を含有するとともに、錯体成分として〔Ｂ〕錯体化合物を含有するため、三重項発光による優れた発光特性および耐久性を有する有機ＥＬ素子を得ることができる。
【実施例】
【０１６８】
以下、実施例を挙げて、本発明をさらに具体的に説明するが、本発明はこれら実施例に限定されるものではない。
合成例１
容量５００ミリリットルの三口フラスコに、３，６−ジブロモカルバゾール１２．００ｇ、炭酸カリウム１２．８０ｇを加えて脱気したのち、窒素置換し、さらにＮ，Ｎ−ジメチルホルムアミド２００ミリリットル、１−ヨード−ｎ−オクタン８．０ミリリットルを加えて、攪拌しながら７０℃で２０時間加熱した。
その後、反応溶液を分液漏斗に移し、水３００ミリリットル、酢酸エチル３００ミリリットルを加えて振とうしたのち、静置して２層に分離させた。
その後、得られた有機層を飽和食塩水３００ミリリットルで洗浄し、無水硫酸マグネシウム上で３０分間乾燥したのち、エバポレーターで濃縮し、シリカゲル−ｎ−ヘキサンカラムで精製することにより、下記式（２−１）で表される化合物（以下、「化合物（２−１）」という。）１０．０５ｇを得た。化合物（２−１）の純度を高速液体クロマトグラフィ（ＨＰＬＣ）により確認したところ、１００％であった。
【０１６９】
【化７１】
2006306997.tif 000072
【０１７０】
合成例２
容量５００ミリリットルの三口フラスコに、ビスフェノールＡ１５．４ｇ、４−（Ｎ，Ｎ−ジメチルアミノ）ピリジン０．４１ｇを加えて脱気したのち、窒素置換した。
その後、窒素雰囲気中でピリジン１００ミリリットルを加えて内容物を全量溶解させて、０℃に冷却し、滴下漏斗を用いて、トリフルオロメタンスルホニルクロリド２５ｇをゆっくり滴下したのち、室温に戻して１２時間攪拌した。
その後、エバポレーターでピリジンを留去し、クロロホルム１５０ミリリットル、水１５０ミリリットルを加えて、反応溶液を分液漏斗に移して振とうしたのち、静置して２層に分離させた。
その後、得られた有機層をエバポレーターで濃縮したのち、シリカゲル−ｎ−ヘキサン／酢酸エチル（４／１）カラムで精製することにより、２，２−ビス（４−トリフルオロメタンスルホニルオキシフェニル）プロパン２２．０６ｇを得た。この化合物の純度をＨＰＬＣにより確認したところ、１００％であった。
【０１７１】
合成例３
容量５００ミリリットルの三口フラスコに、２，２−ビス（４−トリフルオロメタンスルホニルオキシフェニル）プロパン２０．００ｇ、ビス（ピナコラト）ジボロン２２．７ｇ、酢酸カリウム１２．００ｇ、ジフェニルホスフィノフェロセン０．６７５ｇ、ジクロロビス（ジフェニルホスフィノフェロセン）パラジウム０．９９５ｇを加えて脱気したのち、窒素置換した。
その後、窒素雰囲気中で１，４−ジオキサン２００ミリリットルを加え、８０℃で１６時間攪拌したのち、トルエン３００ミリリットルで希釈して、飽和食塩水２００ミリリットルで２回洗浄した。
その後、反応溶液を分液漏斗に移して２層に分離させ、得られた有機層を無水硫酸マグネシウム上で３０分間乾燥したのち、溶剤を留去して固体生成物を得た。
その後、得られた固体生成物をトルエン１００ミリリットルで２回再結晶させて精製することにより、下記式（３−１）で表される化合物（以下、「化合物（３−１）」という。）８．０６ｇを得た。化合物（３−１）の純度をＨＰＬＣにより確認したところ、１００％であった。
【０１７２】
【化７２】
2006306997.tif 000073
【０１７３】
合成例４
容量５００ミリリットルの三口フラスコに、ビスフェノ−ルＡＦ２２．３１ｇ、４−（Ｎ，Ｎ−ジメチルアミノ）ピリジン０．３６１２ｇを加えて脱気したのち、窒素置換した。
その後、窒素雰囲気下でピリジン１５０ミリリットルを加えて内容物を全量溶解させて、０℃に冷却し、滴下漏斗を用いて、トリフルオロメタンスルホニルクロリド２５．０ｇをゆっくり滴下したのち、室温に戻して１２時間攪拌した。
その後、エバポレーターでピリジンを留去し、クロロホルム３００ミリリットル、水３００ミリリットルを加えて、反応溶液を分液漏斗に移して振とうしたのち、静置して２層に分離させた。
その後、得られた有機層を無水硫酸マグネシウム上で３０分間乾燥して、無水硫酸マグネシウムをろ別したのち、得られた有機層を濃縮して、シリカゲル−クロロホルムカラムで精製することにより、２，２−ビス（４−トリフルオロメタンスルホニルオキシフェニル）−１，１，１，３，３，３−ヘキサフルオロプロパン２２．５７ｇを得た。この化合物の純度をＨＰＬＣにより確認したところ、１００％であった。
【０１７４】
合成例５
容量５００ミリリットルの三口フラスコに、２，２−ビス（４−トリフルオロメタンスルホニルオキシフェニル）−１，１，１，３，３，３−ヘキサフルオロプロパン２０．００ｇ、ビス（ピナコラト）ジボロン１６．９２ｇ、酢酸カリウム１２．００ｇ、ジフェニルホスフィノフェロセン０．５５４ｇ、ジクロロビス（ジフェニルホスフィノフェロセン）パラジウム０．８１７ｇを加えて脱気したのち、窒素置換した。
その後、窒素雰囲気中で１，４−ジオキサン２００ミリリットルを加え、８０℃で１６時間攪拌したのち、トルエン３００ミリリットルで希釈して、飽和食塩水２００ミリリットルで２回洗浄した。
その後、反応溶液を分液漏斗に移して２層に分離させ、得られた有機層を無水硫酸マグネシウム上で３０分間乾燥したのち、溶剤を留去して、固体生成物を得た。
その後、得られた固体生成物をトルエン１００ミリリットルで２回再結晶させて精製することにより、下記式（３−２）で表される化合物（以下、「化合物（３−２）」という。）８．０６ｇを得た。化合物（３−２）の純度をＨＰＬＣにより確認したところ、１００％であった。
【０１７５】
【化７３】
2006306997.tif 000074
【０１７６】
合成例６
容量５００ミリリットルの三口フラスコに、４，４−ジブロモジフェニルエーテル１０．０３ｇを加えて脱気したのち、窒素置換した。
その後、窒素雰囲気中でジエチルエーテル３００ミリリットルを加えて、０℃に冷却し、濃度１．５４Ｍのｎ−ブチルリチウムヘキサン溶液４０ミリリットルを滴下して、２時間攪拌した。
その後、２−ｉ−プロポキシ−４，４，５，５−テトラメチル−１，３，２−ジオキサボロラン１２．５ｇをゆっくり滴下したのち、室温に戻して６時間攪拌した。
その後、水１５０ミリリットルを加えて、反応溶液を分液漏斗に移して振とうしたのち、静置して２層に分離させた。
その後、得られた有機層を無水硫酸マグネシウム上で３０分間乾燥したのち、シリカゲル−クロロホルムカラムで精製することにより、下記式（３−３）で表される化合物（以下、「化合物（３−３）」という。）８．５４ｇを得た。化合物（３−３）の純度をＨＰＬＣで確認したところ、１００％であった。
【０１７７】
【化７４】
2006306997.tif 000075
【０１７８】
実施例１（カルバゾール系重合体（１）の製造）
容量１００ミリリットルの三口フラスコに、化合物（２−１）０．５００ｇ、化合物（３−１）０．５１３ｇ、テトラキス（トリフェニルホスフィン）パラジウム０．０２６ｇを加えて脱気したのち、窒素置換した。
その後、テトラヒドロフラン２２．８ミリリットル、２Ｍの炭酸カリウム水溶液３．４ミリリットルを加え、６５℃で１２時間攪拌したのち、反応溶液を分液漏斗に移して、２層に分離させた。
その後、得られた有機層を濃縮してメタノール中に滴下し、沈殿をろ別して、減圧乾燥することにより、下記式（１−１）で表される繰り返し単位からなるカルバゾール系重合体（１）（以下、「重合体（Ａ−１）」という。）０．４３４ｇを得た。重合体（Ａ−１）のＭｗは６，９００であった。重合体（Ａ−１）のＮＭＲチャートを図２に示す。
【０１７９】
【化７５】
2006306997.tif 000076
【０１８０】
また、重合体（Ａ−１）を粉末状にしたものを試料として、ＨＯＭＯのエネルギーレベルＥh を、理研計器（株）製光電子分光装置ＡＣ−２（商品名）用いて測定したところ、−５．７０ｅＶであった。
さらに、ＬＵＭＯのエネルギーレベルＥl を、式Ｅl ＝Ｅh ＋Ｅg により算出したところ、−２．４４ｅＶであった。ここで、Ｅg は、式Ｅg ＝ｈｃ／λから算出されるエネルギーギャップ（単位：ｅＶ）である。但し、ｈはプランク定数、ｃは光速（単位：ｍ／秒）であり、λは、石英基板上に、重合体（Ａ−１）をシクロヘキサノンに溶解した溶液をスピンコート法により塗布し、得られた塗膜を１５０℃のホットプレート上で１０分間加熱乾燥する被膜形成処理を繰り返して、厚さ２０〜５０ｎｍの積層膜を形成して測定用基板とし、この基板について、（株）日立製作所製紫外可視分光光度計Ｕ−２０１０（商品名）により測定した吸収スペクトルの長波長側の吸収端波長（単位：ｎｍ）である。
【０１８１】
実施例２（カルバゾール系重合体（１）の製造）
容量１００ミリリットルの三口フラスコに、化合物（２−１）０．５００ｇ、化合物（３−２）０．６３６ｇ、テトラキス（トリフェニルホスフィン）パラジウム０．０２６ｇを加えて脱気したのち、窒素置換した。
その後、テトラヒドロフラン２２．８ミリリットル、２Ｍの炭酸カリウム水溶液３．４ミリリットルを加え、６５℃で１２時間攪拌したのち、反応溶液を分液漏斗に移して、２層に分離させた。
その後、得られた有機層を濃縮してメタノール中に滴下し、沈殿をろ別して、減圧乾燥することにより、下記式（１−２）で表される繰り返し単位からなるカルバゾール系重合体（１）（以下、「重合体（Ａ−２）」という。）０．５０１ｇを得た。重合体（Ａ−２）のＭｗは８，７００であった。
【０１８２】
【化７６】
2006306997.tif 000077
【０１８３】
実施例３（カルバゾール系重合体（１）の製造）
容量１００ミリリットルの三口フラスコに、化合物（２−１）０．５００ｇ、化合物（３−３）０．４８３ｇ、テトラキス（トリフェニルホスフィン）パラジウム０．０２６ｇを加えて脱気したのち、窒素置換した。
その後、テトラヒドロフラン２２．８ミリリットル、２Ｍの炭酸カリウム水溶液３．４ミリリットルを加え、６５℃で１２時間攪拌したのち、反応溶液を分液漏斗に移して、２層に分離させた。
その後、得られた有機層を濃縮してメタノール中に滴下し、沈殿をろ別して、減圧乾燥することにより、下記式（１−３）で表される繰り返し単位からなるカルバゾール系重合体（１）（以下、「重合体（Ａ−３）」という。）０．４００ｇを得た。重合体（Ａ−３）のＭｗは７，９００であった。
【０１８４】
【化７７】
2006306997.tif 000078
【０１８５】
比較合成例１
容量１００ミリリットルの三口フラスコに、９−ビニルカルバゾール１５ｇ、アゾビスイソブチロニトリル０．０１２５ｇ、蒸留したＮ，Ｎ−ジメチルホルムアミド３０ｇを加え、窒素で１５分間バブリングを行ったのち、温度を８０℃に上昇させて、４時間重合した。
その後、反応溶液をメタノール４００ミリリットル中に滴下し、得られた沈殿をろ別して、メタノールで洗浄したのち、減圧乾燥することにより、ポリ（９−ビニルカルバゾール）（以下、「重合体（ａ）」という。）を得た。重合体（ａ）のＭｗは３０，０００であった。
【０１８６】
実施例４（有機ＥＬ素子の作製および評価）
透明基板の表面上にＩＴＯ膜を形成し、このＩＴＯ膜を、洗浄媒体に中性洗剤、超純水、ｉ−プロピルアルコール、超純水およびアセトンをこの順で用いて超音波洗浄したのち、さらに紫外線−オゾンで洗浄した。
次いで、この基板のＩＴＯ膜上に、ポリ（３，４−エチレンジオキシチオフェン）−ポリスチレンスルホン酸塩の水溶液をスピンコート法により塗布したのち、得られた厚さ６５ｎｍの塗膜を窒素雰囲気下２５０℃で３０分間乾燥することにより、正孔注入輸送層を形成した。
【０１８７】
次いで、得られた正孔注入輸送層上に、発光層形成液として、重合体（Ａ−１）および前記式（７）（但し、ｘ＝０）で表されるＩｒ錯体化合物（以下、「錯体化合物（Ｂ−１）」という。）の６モル％アニソール溶液を混合した組成物溶液（濃度３重量％）をスピンコート法により塗布し、得られた厚さ４０ｎｍの塗膜を窒素雰囲気下１５０℃で１０分間乾燥することにより、発光層を形成した。
次いで、ＩＴＯ膜上に正孔注入輸送層および発光層がこの順に積層された基板を真空装置内に固定して、真空装置内を１×１０-4Ｐａ以下に減圧し、ＴＰＢＩを３０ｎｍの厚さに蒸着して、ホールブロック層を形成したのち、フッ化リチウムを０．５ｎｍの厚さに蒸着することによって、電子注入層を形成し、さらに厚さ３０ｎｍのＣａ金属および厚さ１００ｎｍのＡｌ金属を、この順で蒸着することにより、陰極を形成した。その後、ガラスで封止することにより、有機ＥＬ素子を作製した。
【０１８８】
この有機ＥＬ素子からは、錯体化合物（Ｂ−１）に由来する波長５１５ｎｍ付近の発光が得られた。
また、この有機ＥＬ素子の輝度が初期輝度の半分となるまでの時間（以下、「半減期間」という。）を測定し、また重合体（Ａ−１）に代えて重合体（ａ）を用いた以外は前記有機ＥＬ素子と同様の手順で作製した比較用有機ＥＬ素子の半減期間を測定して、比較用有機ＥＬ素子の半減期間を「１００」とした相対半減期間により、有機ＥＬ素子の耐久性を評価した。評価結果を表１に示す。
【０１８９】
実施例５〜６（有機ＥＬ素子の作製および評価）
実施例４において、重合体（Ａ−１）に変えて表１に示す各重合体を用いた以外は、実施例４と同様の手順で有機ＥＬ素子を作製した。
得られた各有機ＥＬ素子からは、錯体化合物（Ｂ−１）に由来する波長５１５ｎｍ付近の発光が得られた。
また、各有機ＥＬ素子の耐久性を、実施例４と同様にして評価した。評価結果を表１に示す。
【０１９０】
実施例７（有機ＥＬ素子の作製および評価）
実施例４において、前記式（１２−４）で表される電荷輸送性化合物（以下、「ＰＢＤ」という。）を重合体（Ａ−１）に対して１０モル％添加した以外は、実施例４と同様の手順で有機ＥＬ素子を作製した。
得られた各有機ＥＬ素子からは、錯体化合物（Ｂ−１）に由来する波長５１５ｎｍ付近の発光が得られた。
また、有機ＥＬ素子の耐久性を、実施例４と同様にして評価した。評価結果を表１に示す。
【０１９１】
【表１】
2006306997.tif 000079
【図面の簡単な説明】
【０１９２】
【図１】本発明の有機ＥＬ素子の構成例を示す断面図である。
【図２】実施例１で得たカルバゾール系重合体（１）のＮＭＲチャートを示す図である。
【符号の説明】
【０１９３】
１  透明基板
２  陽極
３  正孔注入輸送層
４  発光層
５  電子注入層
６  陰極
７  直流電源
８  ホールブロック層
【図１】
2006306997.tif 000086
【図２】
2006306997.tif 000087